【手続補正書】
【提出日】平成18年12月18日(2006.12.18)
【手続補正１】
【補正対象書類名】特許請求の範囲
【補正対象項目名】全文
【補正方法】変更
【補正の内容】
【特許請求の範囲】
【請求項１】
ポリカーボネート及び５２〜７５モル％の１，４−シクロヘキサンジメタノール残基を含むコポリエステルを含んでなり、透明な成形品に押出吹込成形可能なブレンド。
【請求項２】
コポリエステル４５〜９０重量％及びポリカーボネート１０〜５５重量％を含む請求項１に記載のブレンド。
【請求項３】
４００ラジアン／秒において１０，０００ポアズ又はそれ以下の粘度を与える温度で測定して、少なくとも３の剪断減粘比を有する請求項１に記載のブレンド。
【請求項４】
前記ポリカーボネートが２〜１８のメルトフローレートを有する請求項１に記載のブレンド。
【請求項５】
前記ポリカーボネートが分岐剤を含む請求項１に記載のブレンド。
【請求項６】
前記コポリエステルが０．５〜１．1のインヘレント粘度及び４００ラジアン／秒において１０，０００ポアズ又はそれ以下の粘度を与える温度で測定して、少なくとも５の剪断減粘比を有し、且つ
Ａ．テレフタル酸残基を含む二酸残基；
Ｂ．１，４−シクロヘキサンジメタノール残基５２〜７５モル％及びエチレングリコール残基２５〜４８モル％を含むジオール残基；並びに
Ｃ．三官能価モノマーの残基０．０５〜１．０モル％
を含む請求項１に記載のブレンド。
【請求項７】
前記コポリエステルが、
Ａ．テレフタル酸残基を少なくとも４０モル％含む二酸残基；
Ｂ．１，４−シクロヘキサンジメタノール残基５２〜６５モル％及びエチレングリコール残基３５〜４８モル％を含むジオール残基；並びに
Ｃ．ベンゼントリカルボン酸又は無水物の残基０．０５〜１．０モル％
を含む請求項６に記載のブレンド。
【請求項８】
前記コポリエステルが０．６〜０．９のインヘレント粘度を有し、且つ
Ａ．テレフタル酸残基を少なくとも４０モル％含む二酸残基；
Ｂ．１，４−シクロヘキサンジメタノール残基５２〜７５モル％及びエチレングリコール残基２５〜４８モル％を含むジオール残基；並びに
Ｃ．ベンゼントリカルボン酸又は無水物の残基０．１〜０．２５モル％
を含む請求項６に記載のブレンド。
【請求項９】
前記コポリエステルが０．６〜０．９のインヘレント粘度を有し、且つ
Ａ．テレフタル酸残基から本質的になる二酸残基；
Ｂ．１，４−シクロヘキサンジメタノール残基５２〜７５モル％及びエチレングリコール残基２５〜４８モル％から本質的になるジオール残基；並びに
Ｃ．トリメリット酸又は無水物残基０．１〜０．２５モル％
を含む請求項６に記載のブレンド。
【請求項１０】
前記三官能価モノマーが、トリカルボン酸又はそれらのエステル及び脂肪族トリオールからなる群から選ばれる請求項６に記載のブレンド。
【請求項１１】
前記三官能価モノマーがベンゼントリカルボン酸又は無水物である請求項１０に記載のブレンド。
【請求項１２】
ポリカーボネート及び５２〜７５モル％の１，４−シクロヘキサンジメタノール残基を含む少なくとも１種のコポリエステルを含み、透明な成形品に押出吹込成形可能なブレンド。
【請求項１３】
コポリエステル４５〜９０重量％及びポリカーボネート１０〜５５重量％を含む請求項１２に記載のブレンド。
【請求項１４】
４００ラジアン／秒において１０，０００ポアズ又はそれ以下の粘度を与える温度で測定して、少なくとも３の剪断減粘比を有する請求項１２に記載のブレンド。
【請求項１５】
前記ポリカーボネートが２〜１８のメルトフローレートを有する請求項１２に記載のブレンド。
【請求項１６】
前記ポリカーボネートが分岐剤を含んでなる請求項１２に記載のブレンド。
【請求項１７】
第一のコポリエステル４０〜１００重量％及び第二のコポリエステル０〜６０重量％を含み、前記第一のコポリエステルが０．５〜１．1のインヘレント粘度及び４００ラジアン／秒において１０，０００ポアズ又はそれ以下の粘度を与える温度で測定して、少なくとも５の剪断減粘比を有し且つ
Ａ．テレフタル酸残基を含む二酸残基；
Ｂ．１，４−シクロヘキサンジメタノール残基４５〜７５モル％及びエチレングリコール残基２５〜５５モル％を含むジオール残基；並びに
Ｃ．三官能価モノマーの残基０．０５〜１．０モル％
を含み、前記第二のコポリエステルが０．５〜１．1のインヘレント粘度及び４００ラジアン／秒において１０，０００ポアズ又はそれ以下の粘度を与える温度で測定して、少なくとも２の剪断減粘比を有し且つ
Ａ．テレフタル酸残基を含む二酸残基；並びに
Ｂ．１，４−シクロヘキサンジメタノール残基５２〜９０モル％及びエチレングリコール残基１０〜４８モル％を含むジオール残基
を含み、前記第一のコポリエステル及び前記第二のコポリエステル中の１，４−シクロヘキサンジメタノール残基の平均量が５２〜７５モル％である請求項１２に記載のブレンド。
【請求項１８】
前記第一のコポリエステルが、
Ａ．テレフタル酸残基を少なくとも４０モル％含む二酸残基；
Ｂ．１，４−シクロヘキサンジメタノール残基４５〜６５モル％及びエチレングリコール残基３５〜５５モル％を含むジオール残基；並びに
Ｃ．ベンゼントリカルボン酸又は無水物の残基０．０５〜１．０モル％
を含む請求項１７に記載のブレンド。
【請求項１９】
前記第一のコポリエステルが、０．６〜０．９のインヘレント粘度を有し、且つ
Ａ．テレフタル酸残基を少なくとも４０モル％含む二酸残基；
Ｂ．１，４−シクロヘキサンジメタノール残基４５〜７５モル％及びエチレングリコール残基２５〜５５モル％を含むジオール残基；並びに
Ｃ．ベンゼントリカルボン酸又は無水物の残基０．１〜０．２５モル％
を含み、前記第二のコポリエステルが０．６〜０．９のインヘレント粘度を有し、且つ
Ａ．テレフタル酸残基を含む二酸残基；並びに
Ｂ．１，４−シクロヘキサンジメタノール残基５２〜９０モル％及びエチレングリコール残基１０〜４８モル％を含むジオール残基；
を含む請求項１７に記載のブレンド。
【請求項２０】
前記第一のコポリエステルが、０．６〜０．９のインヘレント粘度を有し、且つ
Ａ．テレフタル酸残基から本質的になる二酸残基；
Ｂ．１，４−シクロヘキサンジメタノール残基４８〜６５モル％及びエチレングリコール残基３５〜５２モル％から本質的になるジオール残基；並びに
Ｃ．トリメリット酸又は無水物残基０．１〜０．２５モル％
を含む請求項１７に記載のブレンド。
【請求項２１】
Ｉ．４，４’−イソプロピリデンジフェノール単位９０〜１００モル％及び炭素数２〜１６の改質用ジオール単位０〜１０モル％を含むジオール成分を含んでなるポリカーボネート１〜９９重量％；
ＩＩ．Ａ．（１）テレフタル酸残基を含む二酸残基；
（２）１，４−シクロヘキサンジメタノール残基４５〜７５モル％及びエチレングリコール残基２５〜５５モル％を含むジオール残基；並びに
（３）三官能価モノマーの残基０．０５〜１．０モル％
を含んでなる第一のコポリエステル４０〜１００重量％と
Ｂ．（１）テレフタル酸残基を含む二酸残基；並びに
（２）１，４−シクロヘキサンジメタノール残基５２〜９０モル％及びエチレングリコール残基１０〜４８モル％を含むジオール残基
を含んでなる第２コポリエステル０〜６０重量％
とを含んでなる混合物１〜９９重量％
を含んでなり、第一のコポリエステル及び第二のコポリエステル中の１，４−シクロヘキサンジメタノール残基の平均量が５２〜７５モル％であり、透明な成形品に押出吹込成形可能なブレンド。
【請求項２２】
前記混合物４５〜９０重量％及びポリカーボネート１０〜５５重量％を含む請求項２１に記載のブレンド。
【請求項２３】
（ａ）ポリカーボネート、第一のコポリエステル及び場合よっては第二のコポリエステルをブレンドし；
（ｂ）工程（ａ）の前、間又は後に、前記ポリカーボネート、前記第一のコポリエステル及び場合によっては前記第二のコポリエステルを溶融させて、溶融ブレンドを形成し；そして
（ｃ）前記溶融ブレンドを冷却して、透明な製品を形成する
工程を含んでなる請求項２１に記載のブレンドからの透明な製品の製造方法。
【請求項２４】
請求項１に記載のブレンドから押出吹込成形された透明な造形品。
【請求項２５】
請求項１２に記載のブレンドから押出吹込成形された透明な造形品。
【請求項２６】
請求項２１に記載のブレンドから押出吹込成形された透明な造形品。
【請求項２７】
請求項９に記載のブレンドから押出吹込成形された透明な容器。
【請求項２８】
請求項２０に記載のブレンドから押出吹込成形された透明な容器。
【請求項２９】
請求項２１に記載のブレンドから押出吹込成形された透明な容器。